(57)【要約】      （修正有）【課題】文字品質に優れ、高精細な画像を記録することができ、かつ連続出射性および間欠出射性に優れたインクジェット画像記録方法を提供する。【解決手段】インク室９を圧電素子１で膨張、収縮させノズル開口１１からインク滴を吐出させるインクジェット記録ヘッドを用いたインクジェット記録方法において、インクが色剤、水、および親水性主鎖に複数の側鎖を有し活性エネルギー線を照射することにより側鎖間で架橋結合可能な高分子化合物を含有し、かつ、インク滴の吐出は、インク室を膨張させる第１の膨張工程（ａ）、ノズル開口からインク滴が吐出するように前記インク室を収縮させる第１の収縮工程（ｂ）、第１の膨張工程での容積変化よりも大きく膨張させる第２の膨張工程、及び第一の収縮工程での容積変化よりインク室を小さく収縮させてインク液滴を吐出させない第２の収縮工程により行われることを特徴とするインクジェット記録方法。【選択図】図３
2007144930.tif 000002
【特許請求の範囲】
【請求項１】
インク室を圧電素子により膨張、収縮させてノズル開口からインク滴を吐出させるインクジェット記録ヘッドを用いたインクジェット記録方法において、インクが色剤と、水と、親水性主鎖に複数の側鎖を有し、活性エネルギー線を照射することにより、側鎖間で架橋結合可能な高分子化合物とを含有し、かつ、インク滴の吐出は、前記インク室を膨張させる第１の膨張工程、前記ノズル開口からインク滴が吐出するように前記インク室を収縮させる第１の収縮工程、第１の膨張工程での容積変化よりも大きく膨張させる第２の膨張工程、及び第一の収縮工程での容積変化よりインク室を小さく収縮させてインク液滴を吐出させない第２の収縮工程により行われることを特徴とするインクジェット記録方法。
【請求項２】
インク室を圧電素子により膨張、収縮させてノズル開口からインク滴を吐出させるインクジェット記録ヘッドを用いたインクジェット記録方法において、インクが色剤と、水と、親水性主鎖に複数の側鎖を有し、活性エネルギー線を照射することにより、側鎖間で架橋結合可能な高分子化合物とを含有し、かつ、インク滴の吐出は、前記インク室を膨張させる第１の膨張工程、前記ノズル開口からインク滴が吐出するように前記インク室を収縮させる第１の収縮工程、第１の膨張工程での容積変化よりも大きく膨張させる第２の膨張工程と、第一の収縮工程での容積変化と同じだけ小さく収縮させる、インク液滴が吐出しない第２の収縮工程、第２の膨張工程での容積変化と同じだけ大きく膨張させる第３の膨張工程、及び第２の収縮工程での容積変化よりインク室を小さく収縮させてインク液滴を吐出させない第３の収縮工程により行われることを特徴とするインクジェット記録方法。
【請求項３】
前記高分子化合物をインク全質量に対して、０．８〜５．０質量％含有することを特徴とする請求項１または２に記載のインクジェット記録方法。
【請求項４】
前記高分子化合物の親水性主鎖がポリ酢酸ビニルのケン化物であり、かつケン化度が７７〜９９％、重合度が２００〜４０００であることを特徴とする請求項１〜３のいずれか１項に記載のインクジェット記録方法。
【請求項５】
前記高分子化合物の前記親水性主鎖に対する前記側鎖の変性率が０．８モル％以上４モル％以下であることを特徴とする請求項１〜４のいずれか１項に記載のインクジェット記録方法。
【発明の詳細な説明】
【技術分野】
【０００１】
本発明は、文字品質に優れ、高精細な画像を記録することができ、かつ連続出射性および間欠出射性の優れたインクジェット記録方法に関する。
【背景技術】
【０００２】
インクジェット記録方法は、比較的簡単な装置で、高精細な画像の記録が可能であり、各方面で急速な発展を遂げている。また、使用される用途も多岐にわたり、それぞれの目的にあった記録媒体あるいはインクが使用されている。
【０００３】
特に、近年では記録速度の大幅な向上がみられ、軽印刷用途にも耐え得る性能を持つプリンタの開発も行われている。
【０００４】
しかしながら、インクジェットプリンタにおいてその性能を引き出すためにはインクの吸収性を付与したインクジェット専用紙が必要である。
【０００５】
インクの吸収性があまり無いコート紙やアート紙、もしくは吸収性の全くないプラスチックフイルム上に記録する際には、異色インク液体同士が記録媒体上で混ざり色濁りを起こすいわゆるブリード等の課題があり、インクジェットに対して記録媒体の多様性をもたせる上で課題となっていた。
【０００６】
上記の課題において、室温において固体のワックス等を素材とするホットメルト型インク組成物を用い、加熱等により液化し、何らかのエネルギーを加えて噴射させ、記録媒体上に付着しつつ冷却固化して記録ドットを形成するホットメルト型インクジェット記録方法が提案されている。しかしながらこのような方法で記録された画像は、インクドットが柔らかいワックス状であるため、ドットの盛り上がりに起因する品質の劣化や、擦過性能の不足等の課題があった。
【０００７】
一方では、紫外線を露光することにより硬化するインクジェット記録用インクが開示されている（特許文献１参照）。また、顔料が必須に含有され、かつ重合性材料として三官能以上のポリアクリレートを必須とし、かつ、ケトン、アルコールを主溶剤とするいわゆる非水系インクが提案されている（特許文献２参照）。
【０００８】
また、水系の紫外線重合モノマーを用いたインクも提案されている（特許文献３参照）。
【０００９】
これらの方法においては、インク自身を硬化成分により硬化させるため、非吸収性の媒体に対しても記録が可能となったが、色剤以外の硬化成分を多量に含有し、かつ揮発しないため記録面がインクドットにより盛り上がり、画質、特に光沢の不自然さを生じさせるものであった。
【００１０】
さらに、従来公知の硬化性分に対しては安全上の懸念点もあり、たとえ安全性をクリアしたとしても物質選択の狭さがあり素材、物性の自由な設計を行えないという課題があった。
【特許文献１】米国特許第４，２２８，４３８号明細書
【特許文献２】特公平５−６４６６７号公報
【特許文献３】特開平７−２２４２４１号公報
【発明の開示】
【発明が解決しようとする課題】
【００１１】
本発明は、上記課題に鑑みなされたものであり、その目的は、文字品質に優れ、高精細な画像を記録することができ、かつ連続出射性および間欠出射性に優れたインクジェット画像記録方法を提供することにある。
【課題を解決するための手段】
【００１２】
本発明の上記目的は、以下の手段により達成される。
【００１３】
１．インク室を圧電素子により膨張、収縮させてノズル開口からインク滴を吐出させるインクジェット記録ヘッドを用いたインクジェット記録方法において、インクが色剤と、水と、親水性主鎖に複数の側鎖を有し、活性エネルギー線を照射することにより、側鎖間で架橋結合可能な高分子化合物とを含有し、かつ、インク滴の吐出は、前記インク室を膨張させる第１の膨張工程、前記ノズル開口からインク滴が吐出するように前記インク室を収縮させる第１の収縮工程、第１の膨張工程での容積変化よりも大きく膨張させる第２の膨張工程、及び第一の収縮工程での容積変化よりインク室を小さく収縮させてインク液滴を吐出させない第２の収縮工程により行われることを特徴とするインクジェット記録方法。
【００１４】
２．インク室を圧電素子により膨張、収縮させてノズル開口からインク滴を吐出させるインクジェット記録ヘッドを用いたインクジェット記録方法において、インクが色剤と、水と、親水性主鎖に複数の側鎖を有し、活性エネルギー線を照射することにより、側鎖間で架橋結合可能な高分子化合物とを含有し、かつ、インク滴の吐出は、前記インク室を膨張させる第１の膨張工程、前記ノズル開口からインク滴が吐出するように前記インク室を収縮させる第１の収縮工程、第１の膨張工程での容積変化よりも大きく膨張させる第２の膨張工程と、第一の収縮工程での容積変化と同じだけ小さく収縮させる、インク液滴が吐出しない第２の収縮工程、第２の膨張工程での容積変化と同じだけ大きく膨張させる第３の膨張工程、及び第２の収縮工程での容積変化よりインク室を小さく収縮させてインク液滴を吐出させない第３の収縮工程により行われることを特徴とするインクジェット記録方法。
【００１５】
３．前記高分子化合物をインク全質量に対して、０．８〜５．０質量％含有することを特徴とする前記１または２に記載のインクジェット記録方法。
【００１６】
４．前記高分子化合物の親水性主鎖がポリ酢酸ビニルのケン化物であり、かつケン化度が７７〜９９％、重合度が２００〜４０００であることを特徴とする前記１〜３のいずれか１項に記載のインクジェット記録方法。
【００１７】
５．前記高分子化合物の親水性主鎖に対する前記側鎖の変性率が０．８モル％以上４モル％以下であることを特徴とする前記１〜４のいずれか１項に記載のインクジェット記録方法。
【発明の効果】
【００１８】
本発明により、文字品質に優れ、高精細で、かつ連続出射性および間欠出射性に優れたインクジェット記録方法を提供することができる。
【発明を実施するための最良の形態】
【００１９】
以下、本発明の詳細について説明する。
【００２０】
本発明のインクは活性エネルギー線で架橋するインクであるが、こうしたインクを用いる場合はしばしばヘッドからの出射安定性などが不安定となる。本発明は、こうした課題を低減するため、インク組成に対する工夫と同時に記録ヘッドの駆動方法についても検討した結果である。
【００２１】
本発明のインクは、架橋成分を含有しているが、インク中の架橋成分は少量の添加で十分な特性を得ることができるため、出射への負荷が少なくて済む。一方、こうしたインクを出射する場合にも、本発明のヘッド駆動方法を用いることで結果として、連続出射性と間欠出射性を向上させることができた。
【００２２】
はじめに、本発明に用いられるインクジェット記録装置について図を用いて説明する。
【００２３】
図１は、本発明に用いられるインクジェット記録装置のインクジェット記録ヘッド部の一部破断面を有する分解斜視図であり、図２はインクジェット記録ヘッドの概略断面図であり、図３は、インク室の駆動状態を示すインク室の部分拡大図である。
【００２４】
図中、１は圧電素子、２は溝、３は電極膜、４は隔壁、５は共通インク室、７はリード部、８は蓋、９はインク室、９′はダミー溝、１０はノズルプレート、１１はノズル開口、１２は連通孔、１４は上板、１５はインク供給口、１６はヒータ、１７はヒータ電源、１８は伝熱部材である。
【００２５】
圧電材料であるチタン酸ジルコン酸鉛（ＰＺＴ）による下部基板１ｂと上部基板１ａを積層して圧電素子１が形成されており、下部基板１ｂと上部基板１ａは図３の矢印のように逆方向に分極している。上部基板と下部基板にまたがって複数の細長い溝２を形成する。これにより複数の平行な隔壁４と溝２が形成される。
【００２６】
複数の溝の内面には蒸着により電極膜３が設けられており、電極膜３の表面には絶縁膜６がコーティングされている。隔壁４の上部には蓋８が接着され、基板１の端部には一部を段加工して段部３５が形成され、隔壁４の端部に封溝片２５が取りつけられ、その末端には電極膜３に接続したリード部７が露出している。
【００２７】
溝２の開口するもう一方の端面にはノズル開口１１を有するノズルプレート１０が設けられ、溝２の１つおきにインク室９が形成され、ノズル開口は各インク室に対応して設けられている。蓋８の上部には共通インク室５を有し、各インク室に連通するための連通孔１２が設けられている。溝２は１つおきにノズル開口１１と連通孔１２を有し、蓋８の上部にはインク供給口１５を有する上板１４が共通インク室５を覆っている。
【００２８】
又、蓋８の上部には伝熱部材１８を介してヒータ１６が設けられ、ヒータ電源１７が接続されている。伝熱部材１８はノズル面にまわり込んで設けられており、伝熱部材１８はヒータ１６からの熱を効率良くインク流路に伝え、かつ、ヒータ１６からの熱をノズル面近傍に運びノズル面近傍の空気を温めることを目的としている。したがって、伝熱部材１８は熱伝導率の良い材料が用いられ、例えば、アルミニウム、鉄、ニッケル、銅、ステンレス等の金属、あるいは、ＳｉＣ、ＢｅＯ、ＡｌＮ等のセラミックス等が好ましい材料として挙げられる。
【００２９】
図３はインク室の部分拡大図である。
【００３０】
共通インク室５より供給されたインクは並列する溝２の１つおきに形成されたインク室９を満たす。両隣の溝はダミー溝９′でありインクは供給されない。
【００３１】
このように構成されたインクジェット記録ヘッドは、図３（ａ）に示す如く、インク滴を吐出させるべきノズル開口に連通するインク室９の電極膜とその両側のダミー溝の電極膜の間に駆動電圧を与えると、インク室９の両側の隔壁が外側に向けて変形し、インク室が膨張してインクをインク室に吸い込む。続いて図３（ｂ）に示す如くインク室電極膜とその両側のダミー溝の電極膜の間に逆の駆動電圧を与えることにより、インク室が収縮してノズル開口からインクが小滴となって吐出される。
【００３２】
図４に、本発明に用いられるインク滴を吐出させるための駆動電圧のパターンを示す。
【００３３】
図４（Ａ）は、（ａ）インク室を膨張させる第１の膨張工程（電圧Ｖ１）、（ｂ）インク滴吐出のタイミングを調整するホールド工程と、（ｃ）インク滴を吐出させるためにインク室を第２のホールド電圧（電圧Ｖ１′）まで収縮させる第１の収縮工程、（ｄ）インク滴吐出後に生じたメニスカスを調整するホールド工程、（ｅ）第１の膨張工程での容積変化よりも大きく膨張させることによりインク滴の吐出を停止させる第２の膨張工程、（ｆ）メニスカスの振動を平定させるホールド工程、（ｇ）インク滴を吐出させることなく第一の収縮工程での容積変化より小さく収縮させて圧電素子を初期電圧に設定する第２の収縮工程とから構成されている。
【００３４】
即ち、一旦、Ｖ１を印加することによる容積変化（第一の膨張工程）の後、ホールド工程を経て、インク滴吐出のために、第２のホールド電圧（Ｖ１′）を印加してインク室を初期のインク室容積よりも大きく収縮させ（第一の収縮工程）るので、第一の収縮工程の後の第２の膨張工程は、再び、Ｖ１の印加により、インク室が収縮した容積から、第一の膨張工程におけるインク室容積にまで大きく膨張し、第一の膨張工程よりも大きな膨張工程となる。また、第２の収縮工程は、このホールド工程からインク室が初期の容積値に戻る工程となり、インクを吐出する第一の収縮工程よりも小さな容積変化となる。
【００３５】
第２の収縮工程では、インクメニスカスの変動（振動）があるため、パルス電位Ｖ１の印加が解除されるにも係わらずここではインクは射出しない。例えば通常用いられる圧電材料であるＰＺＴを用いた記録ヘッドにおいては、インク室に印加する電位は、Ｖ１で１０〜２０Ｖのパルスであり、また、は絶対値で、１／２×Ｖ１＜Ｖ１′＜２×Ｖ１の範囲である。このプロセスにおいて、Ｖ１、Ｖ１′、またホールド時間を変化することにより、吐出されるインク滴のドット径、射出速度をコントロールすることができる。
【００３６】
また本発明では、図４（Ｂ）に示す駆動波形でも同様な効果を得ることができる。
（ａ）〜（ｆ）の工程は図４（Ａ）と同様とした後、（ｇ）インク滴を吐出させることなく第一の収縮工程での容積変化と同じだけ収縮させる第２の収縮工程、（ｈ）メニスカスの振動を平定させるホールド工程、（ｉ）第２の膨張工程での容積変化と同じだけ大きく膨張させる第３の膨張工程、（ｊ）メニスカスの振動を平定させるホールド工程を経て、（ｋ）第２の収縮工程での容積変化より小さく収縮させて圧電振動子を初期電圧に設定する第３の収縮工程とから構成されている。Ｖ２′のパルス印加による第２の収縮工程の容積変化は第一の収縮工程（インク吐出）での容積変化と同じであるが、メニスカス振動を平定させるようホールド工程の時間を調整することで、インク射出は起こらない。
【００３７】
尚、図４（Ｃ）は通常に用いられる比較の駆動電圧を示し、工程（ａ）、（ｂ）迄は図４（Ａ）と同様であるが、（ｃ）の吐出工程では、元の電位に戻すのみであり、膨張工程の後、ホールド工程を経てもとのインク室容積に戻ることで、インクを吐出するというサイクルの繰り返しで記録ヘッドを駆動する。本発明に用いられる図４（Ａ）、（Ｂ）に示すようなパターンとすることにより、比較的粘度の高いインクを用いた場合においては、インク滴の切れを良くすることにより、目詰まりがなく、高い印字品質を得ることができたものである。
【００３８】
ついで、本発明に用いるインクについて説明する。
【００３９】
以下、本発明のインクを使用することで、従来知られているＵＶ硬化型インク（溶剤系インク）と異なり、画像の光沢性に優れている。また、インクへ本発明の水溶性高分子を少量添加することでより、クロストークが低減されるという利点もあった。
【００４０】
〔活性エネルギー線架橋性高分子化合物〕
本発明に係る親水性主鎖に複数の側鎖を有し、活性エネルギー線を照射することにより側鎖間で架橋結合可能な高分子化合物とは、ポリ酢酸ビニルのケン化物、ポリビニルアセタール、ポリエチレンオキサイド、ポリアルキレンオキサイド、ポリビニルピロリドン、ポリアクリルアミド、ポリアクリル酸、ヒドロキシエチルセルロース、メチルセルロース、ヒドロキシプロピルセルロース、または前記親水性樹脂の誘導体、ならびにこれらの共重合体からなる群より選ばれる少なくとも一種の親水性樹脂に対して、側鎖に光二量化型、光分解型、光重合型、光変性型、光解重合型等の変性基を導入したものである。光重合型の架橋性基が感度、生成される画像の性能の観点から望ましい。
【００４１】
親水性主鎖においては、側鎖の導入に対する簡便性や、取り扱いの観点からポリ酢酸ビニルのケン化物が好ましく、その重合度は２００以上４０００以下が好ましく、２００以上２０００以下がハンドリングの観点からより好ましい。
【００４２】
また、前記親水性主鎖としては、ポリ酢酸ビニルのケン化物が好ましいが、ケン化度は７７〜９９モル％の範囲であることが好ましい。前記重合度、ケン化度は、ＪＩＳ  Ｋ  ６７２６に規定された、ポリビニルアルコールの試験法により求めたものである。
【００４３】
また、前記の、主鎖に対する側鎖への変性基の導入比率、即ち変性率は０．３モル％以上４モル％以下が好ましく０．８モル％以上４モル％以下が反応性の観点からより好ましい。０．３モル％より小さいと架橋性が不足し本発明の効果が小さくなり、４モル％より大きいと架橋密度が大きくなり硬くてもろい膜となり、膜の強度が落ちてしまう。
【００４４】
光二量化型の変性基としては、ジアゾ基、シンナモイル基、スチルバゾリウム基、スチリルキノリウム基等を導入したものが好ましく、例えば、特開昭６０−１２９７４２号公報等の公報に記載された感光性樹脂（組成物）が挙げられる。
【００４５】
特開昭６０−１２９７４２号公報記載の感光性樹脂は、ポリビニルアルコール構造体中にスチルバゾリウム基を導入した下記一般式（１）で表される化合物である。
【００４６】
【化１】
2007144930.tif 000003
【００４７】
式中、Ｒ1は炭素数１〜４のアルキル基を表し、Ａ-はカウンターアニオンを表す。
【００４８】
特開昭５６−６７３０９号公報記載の感光性樹脂は、ポリビニルアルコール構造体中に、下記一般式（２）で表される２−アジド−５−ニトロフェニルカルボニルオキシエチレン構造、または、下記一般式（３）で表され、４−アジド−３−ニトロフェニルカルボニルオキシエチレン構造を有する樹脂組成物である。
【００４９】
【化２】
2007144930.tif 000004
【００５０】
また、下記一般式（４）で表される変性基も好ましく用いられる。
【００５１】
【化３】
2007144930.tif 000005
【００５２】
式中、Ｒはアルキレン基または芳香族環を表す。好ましくはベンゼン環である。
【００５３】
光重合型の変性基としては、例えば、特開２０００−１８１０６２号、特開２００４−１８９８４１号に示される下記一般式（５）で表される樹脂が反応性との観点から好ましい。
【００５４】
【化４】
2007144930.tif 000006
【００５５】
式中、Ｒ2はメチル基または水素原子を表し、ｎは１または２を表し、Ｘは−（ＣＨ2）m−ＣＯＯ−または−Ｏ−を表し、Ｙは芳香族環または単結合手を表し、ｍは０〜６までの整数を表す。
【００５６】
また、特開２００４−１６１９４２号公報に記載されている光重合型の下記一般式（６）で表される変性基を、従来公知の水溶性樹脂に用いることも好ましい。
【００５７】
【化５】
2007144930.tif 000007
【００５８】
式中、Ｒ3はメチル基または水素原子を表し、Ｒ4は炭素数２〜１０の直鎖状または分岐状のアルキレン基を表す。
【００５９】
このような活性エネルギー線架橋型の樹脂は、インク全質量に対して０．８質量％から５．０質量％含有することが、好ましい。０．８質量％以上存在することで、架橋効率が向上し、架橋後のインク粘度の急激な上昇によりビーディングやカラーブリードがより好ましくなる。５．０質量％以下の場合は、インク物性やインクヘッド内状態に悪影響しにくくなり、出射性やインク保存性の観点で好ましい。また、上記記録方法におけるクロストークもより発生しにくくなる。また、印字も盛り上がりも少なくなるため光沢の上でも好ましい。
【００６０】
本発明の活性エネルギー線架橋型の樹脂においては、元々ある程度の重合度をもった主鎖に対して側鎖間で架橋結合を介して架橋をするため、一般的な連鎖反応を介して重合する活性エネルギー線硬化型の樹脂に対して光子一つ当たりの分子量増加効果が著しく大きい。一方、従来公知の活性エネルギー線硬化型の樹脂においては架橋点の数は制御不可能であるため硬化後の膜の物性をコントロールすることができず、硬くてもろい膜となりやすい。
【００６１】
本発明に用いられる樹脂においては架橋点の数は親水性主鎖の長さと、側鎖の導入量で完全に制御でき、目的に応じたインク膜の物性制御が可能である。
【００６２】
さらに、従来公知の活性エネルギー線硬化型インクが色剤以外のほぼ全量が硬化性分であり、そのため硬化後のドットが盛り上がり、光沢に代表される画質に劣ることに対し、本発明に用いられる樹脂においては必要量が少量ですみ、乾燥成分が多いため乾燥後の画質の向上が図られ、かつ定着性も良い。
【００６３】
〔光重合開始剤、増感剤〕
本発明においては、光重合開始剤や増感剤を添加するのも好ましい。これらの化合物は溶媒に溶解、または分散した状態か、もしくは感光性樹脂に対して化学的に結合されていてもよい。
【００６４】
適用される光重合開始剤、光増感剤について特に制限はなく、従来公知の物を用いることができる。
【００６５】
適用される光重合開始剤、光増感剤について特に制限はないが、水溶性の物が混合性、反応効率の観点から好ましい。特に４−（２−ヒドロキシエトキシ）フェニル−（２−ヒドロキシ−２−プロピル）ケトン（ＨＭＰＫ）、チオキサントンアンモニウム塩（ＱＴＸ）、ベンゾフェノンアンモニウム塩（ＡＢＱ）が水系溶媒への混合性という観点で好ましい。
【００６６】
さらに、樹脂との相溶製の観点から下記一般式（７）で表される４−（２−ヒドロキシエトキシ）フェニル−（２−ヒドロキシ−２−プロピル）ケトン（ｎ＝１、ＨＭＰＫ）や、そのエチレンオキシド付加物（ｎ＝２〜５）がより好ましい。
【００６７】
【化６】
2007144930.tif 000008
【００６８】
式中、ｎは１〜５の整数を表す。
【００６９】
また、他には一例としベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等のベンゾフェノン類。チオキサトン、２、４−ジエチルチオキサントン、イソプロピルチオキサントン、クロロチオキサントン、イソプロポキシクロロチオキサントン等のチオキサントン類。エチルアントラキノン、ベンズアントラキノン、アミノアントラキノン、クロロアントラキノン等のアントラキノン類。アセトフェノン類。ベンゾインメチルエーテル等のベンゾインエーテル類。２，４，６−トリハロメチルトリアジン類、１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，−ジ（ｐ−メトキシフェニル）−５−フェニルイミダゾール２量体、２−（２，４−ジメトキシフェニル）−４，５−ジフェニルイミダゾール２量体の２，４，５−トリアリールイミダゾール２量体、ベンジルジメチルケタール、２−ベンジル−２−ジメチルアミノ−１−（４−モルホリノフェニル）ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等ベンゾイン類、９−フェニルアクリジン、１，７−ビス（９，９′−アクリジニル）ヘプタン等のアクリジン誘導体、ビスアシルフォスフィンオキサイド、及びこれらの混合物等が好ましく用いられ、上記は単独で使用しても混合して使用してもかまわない。
【００７０】
これらの光重合開始剤に加え、促進剤等を添加することもできる。これらの例として、ｐ−ジメチルアミノ安息香酸エチル、ｐ−ジメチルアミノ安息香酸イソアミル、エタノールアミン、ジエタノールアミン、トリエタノールアミン等があげられる。
【００７１】
これらの光重合開始剤は親水性主鎖に対して、側鎖にグラフト化されていても好ましい。
【００７２】
〔活性エネルギー線、照射方法〕
本発明でいう活性エネルギー線とは、例えば電子線、紫外線、α線、β線、γ線、エックス線等が上げられるが、人体への危険性や、取り扱いが容易で、工業的にもその利用が普及している電子線や紫外線が好ましい。
【００７３】
電子線を用いる場合には、照射する電子線の量は０．１〜３０Ｍｒａｄの範囲が望ましい。０．１Ｍｒａｄ未満では十分な照射効果が得られず、３０Ｍｒａｄを越えると支持体等を劣化させる可能性があるため、好ましくない。
【００７４】
紫外線を用いる場合は、光源として例えば０．１ｋＰａから１ＭＰａまでの動作圧力を有する低圧、中圧、高圧水銀ランプ、メタルハライドランプや紫外域の発光波長を持つキセノンランプ、冷陰極管、熱陰極管、ＬＥＤ等従来公知の物が用いられる。
【００７５】
〔インク着弾後の光照射条件〕
活性光線の照射条件として、インク着弾後０．００１〜１．０秒の間に活性光線が照射されることが好ましく、より好ましくは０．００１〜０．５秒である。高精細な画像を形成するためには、照射タイミングができるだけ早いことが特に重要となる。
【００７６】
〔ランプの設置〕
活性光線の照射方法として、その基本的な方法が特開昭６０−１３２７６７号に開示されている。これによると、ヘッドユニットの両側に光源を設け、シャトル方式でヘッドと光源を走査する。照射は、インク着弾後、一定時間を置いて行われることになる。更に、駆動を伴わない別光源によって硬化を完了させる。米国特許第６，１４５，９７９号では、照射方法として、光ファイバーを用いた方法や、コリメートされた光源をヘッドユニット側面に設けた鏡面に当て、記録部へＵＶ光を照射する方法が開示されている。本発明の画像形成方法においては、これらの何れの照射方法も用いることができる。
【００７７】
また、活性光線を照射を２段階に分け、まずインク着弾後０．００１〜２．０秒の間に前述の方法で活性光線を照射し、更に活性光線を照射する方法も好ましい態様の１つである。活性光線の照射を２段階に分けることで、よりインク硬化の際に起こる記録材料の収縮を抑えることが可能となる。
【００７８】
〔着色剤〕
本発明のインクジェット用インクに用いられる色材としては、染料または顔料を用いることが好ましい。
【００７９】
（染料）
本発明で用いることのできる染料としては、特に制限はなく、酸性染料、直接染料、反応性染料等の水溶性染料、分散染料等が挙げられる。
【００８０】
以下、本発明のインクジェット用インクに適用可能な染料の具体例を列挙するが、本発明では、これら例示する染料にのみ限定されるものではない。
【００８１】
［水溶性染料］
本発明で用いることのできる水溶性染料としては、例えば、アゾ染料、メチン染料、アゾメチン染料、キサンテン染料、キノン染料、フタロシアニン染料、トリフェニルメタン染料、ジフェニルメタン染料等を挙げることができる。
【００８２】
〈Ｃ．Ｉ．アシッドイエロー〉
１、３、１１、１７、１８、１９、２３、２５、３６、３８、４０、４２、４４、４９、５９、６１、６５、６７、７２、７３、７９、９９、１０４、１１０、１１４、１１６、１１８、１２１、１２７、１２９、１３５、１３７、１４１、１４３、１５１、１５５、１５８、１５９、１６９、１７６、１８４、１９３、２００、２０４、２０７、２１５、２１９、２２０、２３０、２３２、２３５、２４１、２４２、２４６、
〈Ｃ．Ｉ．アシッドオレンジ〉
３、７、８、１０、１９、２４、５１、５６、６７、７４、８０、８６、８７、８８、８９、９４、９５、１０７、１０８、１１６、１２２、１２７、１４０、１４２、１４４、１４９、１５２、１５６、１６２、１６６、１６８、
〈Ｃ．Ｉ．アシッドレッド〉
８８、９７、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、
〈Ｃ．Ｉ．アシッドバイオレット〉
１７、１９、２１、４２、４３、４７、４８、４９、５４、６６、７８、９０、９７、１０２、１０９、１２６、
〈Ｃ．Ｉ．アシッドブルー〉
１、７、９、１５、２３、２５、４０、６２、７２、７４、８０、８３、９０、９２、１０３、１０４、１１２、１１３、１１４、１２０、１２７、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７８、２７９、２８０、２８４、２９０、２９６、２９８、３００、３１７、３２４、３３３、３３５、３３８、３４２、３５０、
〈Ｃ．Ｉ．アシッドグリーン〉
９、１２、１６、１９、２０、２５、２７、２８、４０、４３、５６、７３、８１、８４、１０４、１０８、１０９、
〈Ｃ．Ｉ．アシッドブラウン〉
２、４、１３、１４、１９、２８、４４、１２３、２２４、２２６、２２７、２４８、２８２、２８３、２８９、２９４、２９７、２９８、３０１、３５５、３５７、４１３、  〈Ｃ．Ｉ．アシッドブラック〉
１、２、３、２４、２６、３１、５０、５２、５８、６０、６３、１０７、１０９、１１２、１１９、１３２、１４０、１５５、１７２、１８７、１８８、１９４、２０７、２２２、
〈Ｃ．Ｉ．ダイレクトイエロー〉
８、９、１０、１１、１２、２２、２７、２８、３９、４４、５０、５８、７９、８６、８７、９８、１０５、１０６、１３０、１３２、１３７、１４２、１４７、１５３、
〈Ｃ．Ｉ．ダイレクトオレンジ〉
６、２６、２７、３４、３９、４０、４６、１０２、１０５、１０７、１１８、
〈Ｃ．Ｉ．ダイレクトレッド〉
２、４、９、２３、２４、３１、５４、６２、６９、７９、８０、８１、８３、８４、８９、９５、２１２、２２４、２２５、２２６、２２７、２３９、２４２、２４３、２５４、
〈Ｃ．Ｉ．ダイレクトバイオレット〉
９、３５、５１、６６、９４、９５、
〈Ｃ．Ｉ．ダイレクトブルー〉
１、１５、７１、７６、７７、７８、８０、８６、８７、９０、９８、１０６、１０８、１６０、１６８、１８９、１９２、１９３、１９９、２００、２０１、２０２、２０３、２１８、２２５、２２９、２３７、２４４、２４８、２５１、２７０、２７３、２７４、２９０、２９１、
〈Ｃ．Ｉ．ダイレクトグリーン〉
２６、２８、５９、８０、８５、
〈Ｃ．Ｉ．ダイレクトブラウン〉
４４、１０６、１１５、１９５、２０９、２１０、２２２、２２３、
〈Ｃ．Ｉ．ダイレクトブラック〉
１７、１９、２２、３２、５１、６２、１０８、１１２、１１３、１１７、１１８、１３２、１４６、１５４、１５９、１６９、
〈Ｃ．Ｉ．ベイシックイエロー〉
１、２、１１、１３、１５、１９、２１、２８、２９、３２、３６、４０、４１、４５、５１、６３、６７、７０、７３、９１、
〈Ｃ．Ｉ．ベイシックオレンジ〉
２、２１、２２、
〈Ｃ．Ｉ．ベイシックレッド〉
１、２、１２、１３、１４、１５、１８、２３、２４、２７、２９、３５、３６、３９、４６、５１、５２、６９、７０、７３、８２、１０９、
〈Ｃ．Ｉ．ベイシックバイオレット〉
１、３、７、１０、１１、１５、１６、２１、２７、３９、
〈Ｃ．Ｉ．ベイシックブルー〉
１、３、７、９、２１、２２、２６、４１、４５、４７、５２、５４、６５、６９、７５、７７、９２、１００、１０５、１１７、１２４、１２９、１４７、１５１、
〈Ｃ．Ｉ．ベイシックグリーン〉
１、４、
〈Ｃ．Ｉ．ベイシックブラウン〉
１、
〈Ｃ．Ｉ．リアクティブイエロー〉
２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６、
〈Ｃ．Ｉ．リアクティブオレンジ〉
１、４、５、７、１１、１２、１３、１５、１６、２０、３０、３５、５６、６４、６７、６９、７０、７２、７４、８２、８４、８６、８７、９１、９２、９３、９５、１０７、
〈Ｃ．Ｉ．リアクティブレッド〉
２、３、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２８、２３５、
〈Ｃ．Ｉ．リアクティブバイオレット〉
１、２、４、５、６、２２、２３、３３、３６、３８、
〈Ｃ．Ｉ．リアクティブブルー〉
２、３、４、５、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６、
〈Ｃ．Ｉ．リアクティブグリーン〉
８、１２、１５、１９、２１、
〈Ｃ．Ｉ．リアクティブブラウン〉
２、７、９、１０、１１、１７、１８、１９、２１、２３、３１、３７、４３、４６、  〈Ｃ．Ｉ．リアクティブブラック〉
５、８、１３、１４、３１、３４、３９、
〈Ｃ．Ｉ．フードブラック〉
１、２、
等を挙げることができる。
【００８３】
更に、染料として、下記一般式（８）で表される化合物または一般式（９）で表される化合物が挙げられる。
【００８４】
【化７】
2007144930.tif 000009
【００８５】
上記一般式（８）において、Ｒ1は水素原子または置換可能な置換基を表し、水素原子またはフェニルカルボニル基が好ましい。Ｒ2は異なってもよく水素原子または置換可能な置換基を表し、水素原子が好ましい。Ｒ3は水素原子または置換可能な置換基を表し、水素原子またはアルキル基が好ましい。Ｒ4は水素原子または置換可能な置換基を表し、水素原子、アリールオキシ基が好ましい。Ｒ5は異なってもよく水素原子または置換可能な置換基を表し、スルホン酸基が好ましい。ｎは１〜４の整数を表し、ｍは１〜５の整数を表す。
【００８６】
上記一般式（９）において、Ｘはフェニル基またはナフチル基を表し、置換可能な置換基で置換されていてもよく、スルホン酸基またはカルボキシル基で置換されていることが好ましい。Ｙは水素イオン、ナトリウムイオン、カリウムイオン、リチウムイオン、アンモニウムイオンまたはアルキルアンモニウムイオンを表す。Ｒ6は異なってもよく水素原子またはナフタレン環に置換可能な置換基を表す。ｑは１または２を表す。ｐは１〜４の整数を表す。ただし、ｑ＋ｐ＝５である。Ｚは置換可能な置換基を表し、カルボニル基、スルホニル基または下記一般式（１０）で表される基を表し、特に、下記一般式（１０）で表される基が好ましい。
【００８７】
【化８】
2007144930.tif 000010
【００８８】
上記一般式（１０）において、Ｗ1、Ｗ2はそれぞれ異なっていてもよいハロゲン原子、アミノ基、水酸基、アルキルアミノ基またはアリールアミノ基を表し、ハロゲン原子、水酸基またはアルキルアミノ基が好ましい。
【００８９】
［分散染料］
また、分散染料としては、アゾ系分散染料、キノン系分散染料、アントラキノン系分散染料、キノフタロン系分散染料等種々の分散染料を用いることができ、以下にその具体的化合物を挙げる。
【００９０】
〈Ｃ．Ｉ．Ｄｉｓｐｅｒｓｅ  Ｙｅｌｌｏｗ〉
３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２、
〈Ｃ．Ｉ．Ｄｉｓｐｅｒｓｅ  Ｏｒａｎｇｅ〉
１、３、５、７、１１、１３、１７、２０、２１、２５、２９、３０、３１、３２、３３、３７、３８、４２、４３、４４、４５、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２、
〈Ｃ．Ｉ．Ｄｉｓｐｅｒｓｅ  Ｒｅｄ〉
１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８、
〈Ｃ．Ｉ．Ｄｉｓｐｅｒｓｅ  Ｖｉｏｌｅｔ〉
１、４、８、２３、２６、２７、２８、３１、３３、３５、３６、３８、４０、４３、４６、４８、５０、５１、５２、５６、５７、５９、６１、６３、６９、７７、
〈Ｃ．Ｉ．Ｄｉｓｐｅｒｓｅ  Ｇｒｅｅｎ〉
９、
〈Ｃ．Ｉ．Ｄｉｓｐｅｒｓｅ  Ｂｒｏｗｎ〉
１、２、４、９、１３、１９、
〈Ｃ．Ｉ．Ｄｉｓｐｅｒｓｅ  Ｂｌｕｅ〉
３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、
〈Ｃ．Ｉ．Ｄｉｓｐｅｒｓｅ  Ｂｌａｃｋ〉
１、３、１０、２４
等が挙げられる。
【００９１】
（顔料）
本発明に使用できる顔料としては、従来公知の有機及び無機顔料が使用できるが、アニオン性顔料である。例えばアゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、酸性染料型レーキ等の染料レーキや、ニトロ顔料、ニトロソ顔料、アニリンブラック、昼光蛍光顔料等の有機顔料、カーボンブラック等の無機顔料が挙げられる。
【００９２】
具体的な有機顔料を以下に例示する。
【００９３】
マゼンタまたはレッド用の顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００９４】
オレンジまたはイエロー用の顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８等が挙げられる。
【００９５】
グリーンまたはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００９６】
顔料の分散方法としては、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各種分散機を用いることができる。また、顔料分散体の粗粒分を除去する目的で、遠心分離装置を使用すること、フィルターを使用することも好ましい。
【００９７】
本発明に係るインクにおいては、顔料表面にスルホン酸、カルボン酸等の極性基をペンダントした自己分散顔料、あるいは高分子分散剤を用いて分散した顔料が好ましい。
【００９８】
本発明に係る高分子分散剤としては、特に制限はなく、水溶性樹脂または非水溶性樹脂が用いられる。これらの高分子としては、例えば、スチレン、スチレン誘導体、ビニルナフタレン誘導体、アクリル酸、アクリル酸誘導体、メタクリル酸、メタクリル酸誘導体、マレイン酸、マレイン酸誘導体、イタコン酸、イタコン酸誘導体、フマル酸、フマル酸誘導体から選ばれた単一の単量体からなる重合体、あるいは２種以上の単量体からなる共重合体およびこれらの塩を挙げることができる。またポリビニルアルコール、ポリビニルピロリドン、セルロース誘導体、ゼラチン、ポリエチレングリコールなどの水溶性高分子も用いることができる。
【００９９】
これら水溶性樹脂のインク全量に対する含有量としては、０．１〜１０質量％が好ましく、更に好ましくは、０．３〜５質量％である。また、これらの水溶性樹脂は二種以上併用することも可能である。
【０１００】
本発明のインクジェット用インクに使用する顔料分散体の平均粒径は、５００ｎｍ以下が好ましく２００ｎｍ以下がより好ましく、１０ｎｍ以上、２００ｎｍ以下であることが好ましく、１０ｎｍ以上、１５０ｎｍ以下がより好ましい。顔料分散体の平均粒径が５００ｎｍを越えると、分散が不安定となり。また、顔料分散体の平均粒径が１０ｎｍ未満になっても顔料分散体の安定性が悪くなりやすく、インクの保存安定性が劣化しやすくなる。
【０１０１】
顔料分散体の粒径測定は、光散乱法、電気泳動法、レーザードップラー法等を用いた市販の粒径測定機器により求めることが出来る。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【０１０２】
顔料の分散方法としては、ボールミル、サンドミル、アトライター、ロールミル、アジテータ、ヘンシェルミキサ、コロイドミル、超音波ホモジナイザー、パールミル、湿式ジェットミル、ペイントシェーカー等各種を用いることができる。
【０１０３】
〔水溶性溶媒〕
本発明に係る溶媒としては、水性液媒体が好ましく用いられ、前記水性液媒体としては、水及び水溶性有機溶剤等の混合溶媒が更に好ましく用いられる。好ましく用いられる水溶性有機溶剤の例としては、アルコール類（例えば、メタノール、エタノール、プロパノール、イソプロパノール、ブタノール、イソブタノール、セカンダリーブタノール、ターシャリーブタノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド）等が挙げられる。
【０１０４】
〔界面活性剤〕
本発明のインクに好ましく使用される界面活性剤としては、アルキル硫酸塩、アルキルエステル硫酸塩、ジアルキルスルホコハク酸塩類、アルキルナフタレンスルホン酸塩類、アルキルリン酸塩、ポリオキシアルキレンアルキルエーテルリン酸塩、脂肪酸塩類等のアニオン性界面活性剤、ポリオキシエチレンアルキルエーテル類、ポリオキシアルキレンアルキルフェニルエーテル類、アセチレングリコール類、ポリオキシエチレン−ポリオキシプロピレンブロックコポリマー類等のノニオン性界面活性剤、グリセリンエステル、ソルビタンエステル、ポリオキシエチレン脂肪酸アミド、アミンオキシド等の活性剤、アルキルアミン塩類、第四級アンモニウム塩類等のカチオン性界面活性剤が挙げられる。
【０１０５】
これらの界面活性剤は顔料の分散剤としても用いることが出来、特にアニオン性及びノニオン性界面活性剤を好ましく用いることができる。
【０１０６】
〔各種添加剤〕
本発明においては、その他に従来公知の添加剤を含有することができる。例えば蛍光増白剤、消泡剤、潤滑剤、防腐剤、増粘剤、帯電防止剤、マット剤、水溶性多価金属塩、酸塩基、緩衝液等ｐＨ調整剤、酸化防止剤、表面張力調整剤、非抵抗調整剤、防錆剤、無機顔料等である。
【０１０７】
〔記録用紙〕
紙には、塗工紙、非塗工紙があり、塗工紙としては、１ｍ2あたりの塗工量が片面２０ｇ前後のアート紙、１ｍ2あたりの塗工量が片面１０ｇ前後のコート紙、１ｍ2あたりの塗工量が片面５ｇ前後の軽量コート紙、微塗工紙、マット調仕上げのマットコート紙、ダル調仕上げのダルコート紙、新聞用紙などを挙げることが出来る。非塗工紙としては、化学パルプ１００％使用の印刷用紙Ａ、化学パルプ７０％以上使用の印刷用紙Ｂ、化学パルプ４０％以上７０％未満使用の印刷用紙Ｃ、化学パルプ４０％未満使用の印刷用紙Ｄ、機械パルプを含有しカレンダー処理を行ったグラビア用紙などを挙げることが出来る。更に詳しくは、「最新紙加工便覧」紙加工便覧編集委員会編、テックタイムス発行、「印刷工学便覧」日本印刷学会編、などに詳細に記載されている。
【０１０８】
普通紙とは、非塗工用紙、特殊印刷用紙及び情報用紙の一部に属す、８０〜２００μｍの非コート紙が用いられる。本発明で用いられる普通紙としては、例えば、上級印刷紙、中級印刷紙、下級印刷紙、薄様印刷紙、微塗工印刷用紙、色上質紙等特殊印刷用紙、フォーム用紙、ＰＰＣ用紙、その他情報用紙等があり、具体的には下記する用紙及びこれらを用いた各種の変性／加工用紙があるが、本発明は特にこれらに限定されるものではない。上質紙及び色上質紙、再生紙、複写用紙・色もの、ＯＣＲ用紙、ノーカーボン紙・色もの、ユポ６０、８０、１１０ミクロン、ユポコート７０、９０ミクロン等の合成紙、その他片面アート紙６８ｋｇ、コート紙９０ｋｇ、フォームマット紙７０、９０、１１０ｋｇ、発泡ＰＥＴ３８ミクロン、みつおりくん（以上、小林記録紙）、ＯＫ上質紙、ニューＯＫ上質紙、サンフラワー、フェニックス、ＯＫロイヤルホワイト、輸出上質紙（ＮＰＰ、ＮＣＰ、ＮＷＰ、ロイヤルホワイト）ＯＫ書籍用紙、ＯＫクリーム書籍用紙、クリーム上質紙、ＯＫ地図用紙、ＯＫいしかり、きゅうれい、ＯＫフォーム、ＯＫＨ、ＮＩＰ−Ｎ（以上、新王子製紙）、金王、東光、輸出上質紙、特需上質紙、書籍用紙、書籍用紙Ｌ、淡クリーム書籍用紙、小理教科書用紙、連続伝票用紙、上質ＮＩＰ用紙、銀環、金陽、金陽（Ｗ）、ブリッジ、キャピタル、銀環書籍、ハープ、ハープクリーム、ＳＫカラー、証券用紙、オペラクリーム、オペラ、ＫＹＰカルテ、シルビアＨＮ、エクセレントフォーム、ＮＰＩフォームＤＸ（以上、日本製紙）、パール、金菱、ウスクリーム上質紙、特製書籍用紙、スーパー書籍用紙、書籍用紙、ダイヤフォーム、インクジェットフォーム（以上、三菱製紙）、金毯Ｖ、金毯ＳＷ、白象、高級出版用紙、クリーム金毯、クリーム白象、証券・金券用紙、書籍用紙、地図用紙、複写用紙、ＨＮＦ（以上、北越製紙）しおらい、電話帳表紙、書籍用紙、クリームしおらい、クリームしおらい中ラフ、クリームしおらい大ラフ、ＤＳＫ（以上、大昭和製紙）、せんだいＭＰ上質紙、錦江、雷鳥上質、掛紙、色紙原紙、辞典用紙、クリーム書籍、白色書籍、クリーム上質紙、地図用紙、連続伝票用紙（以上、中越パルプ）、ＯＰ金桜（チューエツ）、金砂、参考書用紙、交換証用紙（白）、フォーム印刷用紙、ＫＲＦ、白フォーム、カラーフォーム、（Ｋ）ＮＩＰ、ファインＰＰＣ、紀州インクジェット用紙（以上、紀州製紙製）、たいおう、ブライトフォーム、カント、カントホワイト、ダンテ、ＣＭ用紙、ダンテコミック、ハイネ、文庫本用紙、ハイネＳ、ニューＡＤ用紙、ユトリロエクセル、エクセルスーパーＡ、カントエクセル、エクセルスーパーＢ、ダンテエクセル、ハイネエクセル、エクセルスーパーＣ、エクセルスーパーＤ、ＡＤエクセル、エクセルスーパーＥ、ニューブライトフォーム、ニューブライトＮＩＰ（以上、大王製紙製）、日輪、月輪、雲嶺、銀河、白雲、ワイス、月輪エース、白雲エース、雲岑エース（以上、日本紙業製）、たいおう、ブライトフォーム、ブライトニップ（以上、名古屋パルプ）、牡丹Ａ、金鳩、特牡丹、白牡丹Ａ、白牡丹Ｃ、銀鳩、スーパー白牡丹Ａ、淡クリーム白牡丹、特中質紙、白鳩、スーパー中質紙、青鳩、赤鳩、金鳩Ｍスノービジョン���スノービジョン、金鳩スノービジョン、白鳩Ｍ、スーパーＤＸ、はまなすＯ、赤鳩Ｍ、ＨＫスーパー印刷紙（以上、本州製紙製）、スターリンデン（Ａ・ＡＷ）、スターエルム、スターメイプル、スターローレル、スターポプラ、ＭＯＰ、スターチェリーＩ、チェリーＩスーパー、チェリーIIスーパー、スターチェリーIII、スターチェリーIV、チェリーIIIスーパー、チェリーIVスーパー（以上、丸住製紙製）、ＳＨＦ（以上、東洋パルプ製）、ＴＲＰ（以上、東海パルプ製）等が挙げられる。
【０１０９】
（各種フィルム）
各種フィルムとしては、一般的に使用されているものはすべて使用できる。例えば、ポリエステルフィルム、ポリオレフィンフィルム、ポリ塩化ビニルフィルム、ポリ塩化ビニリデンフィルムなどがある。また、写真用印画紙であるレジンコートペーパーや合成紙であるユポ紙なども使用できる。
【０１１０】
〔各種インクジェット用記録媒体〕
各種インクジェット用記録媒体としては、基材に吸収性支持体や非吸収性支持体を用いて、表面にインク受容層が形成されたものである。インク受容層としては、コート層、膨潤層、微細空隙層からなるものがある。
【０１１１】
膨潤層は水溶性ポリマーからなるインク受容層が膨潤することでインクを吸収する。微細空隙層は２次粒径が２０〜２００ｎｍ程度の無機あるいは有機微粒子とバインダーからなり、１００ｎｍ程度の微細な空隙がインクを吸収する。
【０１１２】
近年は、基材に、紙基材の両面をオレフィン樹脂で被覆したＲＣペーパーを用いて上記微細空隙層を設けたインクジェット記録媒体が、写真画像の面で好んで用いられている。
【実施例】
【０１１３】
以下実施例により本発明を具体的に説明するが、本発明は、これにより限定されるものではない。
【０１１４】
（実施例）
〈高分子化合物１の合成〉
グリシジルメタクリレート５６ｇ、ｐ−ヒドロキシベンズアルデヒド４８ｇ、ピリジン２ｇ、及びＮ−ニトロソ−フェニルヒドロキシアミンアンモニウム塩１ｇを反応容器に入れ、８０℃の湯浴中で８時間攪拌した。
【０１１５】
次に、重合度３００、ケン化率８８％のポリ酢酸ビニルケン化物４５ｇをイオン交換水２２５ｇに分散した後、この溶液にリン酸４．５ｇと上記反応で得られたｐ−（３−メタクリロキシ−２−ヒドロキシプロピルオキシ）ベンズアルデヒドをＰＶＡに対して変性率が３モル％になる様に加え、９０℃で６時間攪拌した。得られた溶液を室温まで冷却した後、塩基性イオン交換樹脂３０ｇを加え１時間攪拌した。その後イオン交換樹脂を濾過し、ここに光重合開始剤として、イルガキュア２９５９（チバスペシャリティケミカルズ社製）を１５％水溶液１００ｇに対して０．１ｇの割合で混合しその後イオン交換水にて希釈して１０％の高分子化合物１の水溶液を得た。
【０１１６】
（高分子化合物２〜４の合成）
ポリ酢酸ビニルケン化物の重合度を変え、ｐ−（３−メタクリロキシ−２−ヒドロキシプロピルオキシ）ベンズアルデヒドの仕込量を変えて変性率を調整して、高分子化合物２〜４を合成した。
【０１１７】
（顔料分散液の調製）
〈イエロー、マゼンタ、シアンの顔料分散液の調製〉
以下の各添加剤を混合し、０．５ｍｍのジルコニアビーズを体積率で５０％充填したサンドグラインダーを用いて分散し、イエロー顔料の含有量が１０％の顔料分散液を調製した。この顔料分散液に含まれる顔料粒子の平均粒径は１１２ｎｍであった。なお、粒径測定はマルバーン社製ゼータサイザ１０００ＨＳにより行った。
【０１１８】
Ｃ．Ｉ．ピグメントイエロー７４                                        １２部
ジョンクリル６１（アクリルスチレン系樹脂分散剤、ジョンソン社製）        ３部
グリセリン                                                            １５部
イオン交換水                                                          ６１部
Ｃ．Ｉ．ピグメントイエロー７４に代えて、マゼンタはＣ．Ｉ．ピグメントレッド１２２、シアンはＣ．Ｉ．ピグメントブルー１５：３で同様に分散をおこなった。顔料粒子の平均粒径は、マゼンタ  ８１ｎｍ、シアン  ９５ｎｍであった。
【０１１９】
〈ブラック顔料分散液の調製〉
Ｃａｂｏｔ社製のカーボンブラック自己分散物ｃａｂｏ−ｊｅｔ３００をイオン交換水で希釈して、カーボンブラック含有量が１０％のブラック顔料分散液を調製した。得られたブラック顔料分散液に含まれるカーボンブラック粒子の平均粒径は１５４ｎｍであった。なお、粒径測定はマルバーン社製ゼータサイザ１０００ＨＳにより行った。
【０１２０】
（インクセット−１の調整）
高分子化合物１の１０％水溶液                                            ２０部
ジエチレングリコール                                                    １０部
グリセリン                                                              ２０部
イエロー顔料分散液                                                      ４０部
サーフィノール４６５（Ａｉｒ    Ｐｒｏｄｕｃｔｓ社製）                ０．５部
以上にイオン交換水を加え全量を１００部とし、記録用顔料イエローインクを調製した。
【０１２１】
イエロー顔料分散液に代えて、マゼンタ顔料分散液、シアン顔料分散液、ブラック顔料分散液で同様にして顔料マゼンタインク、顔料シアンインク、顔料ブラックインクを調製し、これらイエロー、マゼンタ、シアン、ブラックインク４色からなるインクセット−１を作製した。
【０１２２】
（インクセット−２〜８）
インクセット−１の調製において、高分子化合物１の１０％水溶液の種類および添加量を表１に記載のように変更した以外は同様にしてそれぞれインクを調製し、インクセット−２〜８を作製した。なお、高分子化合物の添加量が多い場合は、水を濃縮し２０％水溶液にしてインクを調液した。
【０１２３】
（比較インクセット−１）
インクセット−１の調製において、高分子化合物１を含有させない以外は同様にして、イエロー、マゼンタ、シアン、ブラックインクとし、記録用インクセット−１を調製した。
【０１２４】
（比較インクセット−２）
Ｃ．Ｉ．ピグメントイエロー７４                                            ４部
高分子分散剤（ソルパース３２００  Ａｖｅｃｉａ製）                      １５部
重合性モノマー  ＯＸＴ２２１（オキセタン  東亞合成株式会社）            ７５部
光酸発生剤  ＣＳ５１０２（日本曹達社）                                    ４部
開始剤助剤  Ｃ１７００１（日本曹達社）                                    ２部
上記成分を分散処理おこないイエローインクを調製した。Ｃ．Ｉ．ピグメントイエロー７４に代えて、マゼンタはＣ．Ｉ．ピグメントレッド１２２、シアンはＣ．Ｉ．ピグメントブルー１５：３、ブラックはカーボンブラックで同様の処理を行い、インクを調製した。これらイエロー、マゼンタ、シアン、ブラックインクからなる比較インクセット−２を作製した。
【０１２５】
以下表１に作製したインクセットを示す。
【０１２６】
【表１】
2007144930.tif 000011
【０１２７】
《インクジェット画像記録》
次に、印字試験に用いたピエゾ型インクジェット記録ヘッドを有するインクジェット記録装置を図５、６に示す。
【０１２８】
図５は、印字試験に用いたインクジェット記録装置の放射線照射部を有するインクジェット記録ヘッドユニット（キャリッジ）の概略構成図を示した。元タンク（図示されていない）、インクの供給配管１０８、インクジェット記録ヘッド直前のインク供給タンク１０６、フィルター１０７等のインク供給系、ピエゾ型のインクジェット記録ヘッド４Ｙ、４Ｍ、４Ｃ、４Ｋ、インク供給タンクからインクジェット記録ヘッド部分までの断熱および加温を行う加熱ユニット１０９、紫外線光源１０１と光ファイバー１０２で接続され、加熱ユニット１０９に隣接して配設された放射線照射部（ＵＶ光照射部）１０３等から成るキャリッジ１０５の概略構成を示している。また、各インクジェット記録ヘッド４Ｙ〜４Ｋには、直接紫外線が当たらないように１対の遮蔽板１１２がそれぞれ設けられている。
【０１２９】
キャリッジ１０５を主走査方向に移動しながら、一定の温度に保たれた複数のノズルを有する各のインクジェット記録ヘッド４Ｙ〜４Ｋよりインク液滴１１１を被記録体１１０上に着弾させた後、直ちにその下流部に設けられた各放射線照射部１０３により、紫外線を照射し、着弾したインク液滴１１１を硬化させるものである。
【０１３０】
図６は、本発明に用いられるインクジェット記録装置の平面概略図を示し、キャリッジ１０５には、各インクジェット記録ヘッド４Ｙ〜４Ｋを有し、放射線照射部（ＵＶ光照射部）１０３がそれぞれ各インクジェット記録ヘッドに隣接して設けられている。キャリッジ１０５を主走査方向に移動しながら、複数のノズル開口を有する各インクジェット記録ヘッド４Ｙ〜４Ｋよりインクを被記録体１１０上に着弾させた後、直ちにその下流部に設けられた放射線照射部１０３により、紫外線を照射し、着弾したインク液滴を硬化させた後、未反応の重合性化合物を完全に硬化させるため、その下流に設けられた後処理露光装置１１６により再度紫外線を放射して、硬化反応を完結させる。
【０１３１】
温度センサーは、インク供給タンクおよびインクジェット記録ヘッドのノズル付近にそれぞれ設け、ノズル部分が常に設定温度±２℃となるよう、温度制御を行った。
【０１３２】
ピエゾ型のインクジェット記録ヘッドは、図４（Ａ）、（Ｂ）、（Ｃ）に示した駆動信号（それぞれ波形Ａ、Ｂ、Ｃとする）を用いて２〜３０ｐｌのマルチサイズドットを７２０×７２０ｄｐｉ（ｄｐｉは２．５４ｃｍ当たりのドット数を表す。）の解像度で射出できるようにした。被記録体上にインク着弾した後に照射が始まるよう露光系、主走査速度及び射出周波数を調整した。
【０１３３】
印字試験は、上記のインクジェット記録装置に、調製した各インク（インクセット）を充填して行った。記録ヘッドの圧電素子の駆動は、図４で（Ａ）、（Ｂ）、（Ｃ）示される駆動信号（それぞれ波形Ａ、Ｂ、Ｃ）を用い、第一の収縮工程によりインク吐出するようＶ１、Ｖ２、Ｖ３のパルス電位、また、それぞれのホールド時間を調整し、吐出インク液滴量１２ｐｌ、インク液滴吐出速度は５〜１０ｍ／ｓとなるように調整した。
【０１３４】
〔画像印字〕
上記インクジェット画像記録装置を用い、以下に示す評価をおこなった。
【０１３５】
（文字品質の評価）
インクジェット記録ヘッドは、ノズル口径２５μｍ、駆動周波数１２ｋＨｚ、ノズル数１２８、ノズル密度１８０ｄｐｉであるピエゾ型ヘッドを用い、最大記録密度７２０×７２０ｄｐｉのオンデマンド型のインクジェットプリンタを使用し、前記各インクセットを用いて、表２に示すように駆動信号を波形Ａ、Ｂ、Ｃと条件をかえ、吐出液滴量１２ｐｌの条件にて、アート紙（王子製紙製  ＮＫアート金藤Ｎ）にブラックインクで６ポイントＭＳ明朝体文字をそれぞれ印字した。
【０１３６】
駆動信号パルスはＶ１，Ｖ２，Ｖ３はそれぞれ１０Ｖ、また、Ｖ１′、Ｖ２′は絶対値で７Ｖとし、それぞれホールド時間の調整を行って、吐出インク液滴量１２ｐｌとなるよう調整し印字試験を行った（試験１〜１３）。
【０１３７】
各試験において得られた印字画像について文字のガサツキ及び各色１ドットの形状をルーペで拡大観察し、下記の評価基準に則り文字品質の評価を行った。
【０１３８】
◎  ：ガサツキがなく、ドット形状も真円である
○  ：僅かにガサツキが認められるが、ドット形状は真円である
△  ：ガサツキが認められ、ドット形状もやや乱れているが、許容の範囲である
×  ：ガサツキが認められ、ドット形状も悪く、実用上問題となるレベル。
【０１３９】
××：ガサツキ、ドット形状共に極めて悪い。
【０１４０】
（連続吐出性の評価）
２０℃、３０％ＲＨの環境下で、それぞれのインクセットを装着し、前記文字品質の評価と同じ駆動信号の組み合わせで、１滴あたり１２ｐｌを吐出する条件で、クリーニングをせずに１時間連続して吐出を続けた後の状態を目視観察し、下記に示す基準に従って吐出安定性を評価した。
【０１４１】
◎：全ノズルから正常に出射
○：１〜３ノズルに目詰まりが見られるが、ノズル面からの吸引クリーニングにより回復
△：４ノズル以上に目詰まりが発生し、吸引クリーニングにより回復不可能な目詰まりが１ノズル発生するが、実用上許容できる範囲にある
×：７ノズル以上に目詰まりが発生し、吸引クリーニングにより回復不可能な目詰まりが２ノズル発生
××：１０ノズル以上に目詰まりが発生し、吸引クリーニングにより回復不可能な目詰まりが３ノズル以上発生
（間欠出射安定性の評価）
２０℃、３０％ＲＨの環境下で、それぞれのインクセットを装着し、同様に、１滴あたり１２ｐｌを吐出する条件で、１０秒間連続吐出−一定時間休止−連続吐出の間欠動作を行った。この際、吐出休止後の最初で吐出方向の乱れが発生するか否かは休止時間の長さで決まるので、吐出休止時間の長さを段階的に変えることにより間欠吐出の安定性を測定し、以下の基準で各試験について評価した。
【０１４２】
◎  ：３１〜４５秒休止しても安定に吐出した
○  ：２１〜３０秒休止しても安定に吐出した
△  ：１１〜２０秒休止しても安定に吐出した
×  ：６〜１０秒休止しても安定に吐出した
××：５秒以下しか安定吐出しなかった
以上の結果を以下の表２に示した。
【０１４３】
【表２】
2007144930.tif 000012
【０１４４】
以上の評価結果から、本発明のインクを用いた画像記録方法は、インク吸収性ない記録媒体でも文字品質に優れ、連続出射性および間欠出射性が良好なことが確認された。
【図面の簡単な説明】
【０１４５】
【図１】本発明に用いられるインクジェット記録装置のインクジェット記録ヘッド部の一部破断面を有する分解斜視図
【図２】インクジェット記録ヘッドの概略断面図である。
【図３】インク室の駆動状態を示す部分拡大図である。
【図４】本発明に用いられるインク滴を吐出させるための駆動電圧のパターンを示す。
【図５】放射線照射部、加熱ユニットを有するインクジェット記録ヘッドを備えたキャリッジの概略構成図である。
【図６】本発明に用いられるインクジェット記録装置の平面概略図である。
【符号の説明】
【０１４６】
１  圧電素子
２  溝
３  電極膜
４  隔壁
５  共通インク室
７  リード部
８  蓋
９  インク室
１０  ノズルプレート
１１  ノズル開口
１５  インク供給口
１６  ヒータ
１７  ヒータ電源
１８  伝熱部材
１０１  紫外線光源
１０２  光ファイバー
１０３  放射線照射部
１０５  キャリッジ
１０６  インク供給タンク
１０７  フィルター
１０８  供給配管
１０９  加熱ユニット
１１０  被記録体
１１６  後処理露光装置
４Ｙ、４Ｍ、４Ｃ、４Ｋ  インクジェット記録ヘッド
【図１】
2007144930.tif 000013
【図２】
2007144930.tif 000014
【図３】
2007144930.tif 000015
【図４】
2007144930.tif 000016
【図５】
2007144930.tif 000017
【図６】
2007144930.tif 000018